(57)【特許請求の範囲】
【請求項１】
ドーム状接点と、
そのドーム状接点の突出側に対向配置される操作キーと、
前記ドーム状接点と前記操作キーとの間に配置されると共に前記ドーム状接点側または前記操作キー側のいずれかに固定される押圧部と、
を備え、前記操作キーを前記ドーム状接点の方向に押圧して、前記ドーム状接点を弾性的に座屈変形可能とする押釦用スイッチ部材であって、
前記押圧部の少なくとも一部を含む面および前記押圧部の前記一部と接する前記操作キー側若しくは前記ドーム状接点側の面のいずれか一方の面に、シロキサン結合を有する第一弾性体層を備える一方、前記第一弾性体層と接する他方の面に、シロキサン結合を有する第二弾性体層またはシランカップリング剤層を備え、
前記第一弾性体層と前記第二弾性体層とを、あるいは前記第一弾性体層と前記シランカップリング剤層とを直接接合して成る押釦用スイッチ部材。
【請求項２】
前記押圧部を前記操作キー側に固定して成り、
前記操作キーの前記ドーム状接点側の面において少なくとも前記押圧部の頂部を含む面に、前記第一弾性体層を備える請求項１に記載の押釦用スイッチ部材。
【請求項３】
前記押圧部を前記操作キー側に固定して成り、
前記操作キーの前記ドーム状接点側の面において少なくとも前記押圧部の頂部を含む面に、前記第二弾性体層または前記シランカップリング剤層を備える請求項１に記載の押釦用スイッチ部材。
【請求項４】
前記押圧部を前記ドーム状接点側に固定して成り、
前記ドーム状接点の前記操作キー側の面において少なくとも前記押圧部の頂部を含む面に、前記第一弾性体層を備える請求項１に記載の押釦用スイッチ部材。
【請求項５】
前記押圧部を前記ドーム状接点側に固定して成り、
前記ドーム状接点の前記操作キー側の面において少なくとも前記押圧部の頂部を含む面に、前記第二弾性体層または前記シランカップリング剤層を備える請求項１に記載の押釦用スイッチ部材。
【請求項６】
前記押圧部を挿入固定可能な凹部を前記押圧部と対向位置に備え、前記操作キーと前記ドーム状接点とが前記押圧部の前記凹部への挿入により固定されている請求項１から請求項５のいずれか１項に記載の押釦用スイッチ部材。
【請求項７】
前記第一弾性体層および前記第二弾性体層の内の少なくとも１つの層をシリコーンゴムとする請求項１から請求項６のいずれか１項に記載の押釦用スイッチ部材。
【請求項８】
ドーム状接点と、そのドーム状接点の突出側に対向配置される操作キーと、前記ドーム状接点と前記操作キーとの間に配置されると共に前記ドーム状接点側または前記操作キー側のいずれかに固定される押圧部とを備え、前記操作キーを前記ドーム状接点の方向に押圧して、前記ドーム状接点を弾性的に座屈変形可能とする押釦用スイッチ部材を製造する方法であって、
前記押圧部の少なくとも一部を含む面および前記押圧部の前記一部と接する前記操作キー側若しくは前記ドーム状接点側の面のいずれか一方の面に、シロキサン結合を有する第一弾性体層を備える一方、前記第一弾性体層と接する他方の面に、シロキサン結合を有する第二弾性体層またはシランカップリング剤層を備え、
前記第一弾性体層と、前記第二弾性体層若しくは前記シランカップリング剤層との両層の対向面に対して紫外線を照射して、前記対向面に、紫外線の照射前に比べて接着性の高い接着活性層を形成する接着活性層形成工程と、
前記接着活性層同士を直接接合する接合工程と、
を含む押釦用スイッチ部材の製造方法。
【発明の詳細な説明】
【技術分野】
【０００１】
本発明は、押釦用スイッチ部材およびその製造方法に関する。
【背景技術】
【０００２】
従来から、メタルドームに代表されるドーム状接点の天面の上方から、操作キーを押し込み、操作キーに接続された押圧部をドーム状接点に接触せしめて座屈させてスイッチをオンにする押圧用スイッチ部材が様々な電子機器に用いられている。かかる押釦用スイッチ部材では、一般的に、押圧部とドーム状接点とが独立して対向配置されており、操作キーの押圧を通じて、押圧部がドーム状接点を座屈変形させてスイッチをオンにする構造を有する。より具体的な構成について、以下、図面を参照しながら説明する。
【０００３】
図８は、従来から公知の押釦用スイッチ部材を備えた電子機器の平面図（８Ａ）、そのＸ−Ｘ線断面図（８Ｂ）および該８Ｂに示す構造の一部を変形した同様のＸ−Ｘ線断面図（８Ｃ）をそれぞれ示す。
【０００４】
図８に示す電子機器４０（４０ａ）は、筐体５１の表側の面に、表示部５２（操作面を兼ねていても良い）と、３個の操作キー５３を含む押釦用スイッチ部材５０（５０ａ）と、を備える。図８（８Ｂ）に断面構造を示す電子機器４０用の押釦用スイッチ部材５０は、筐体５１に形成された操作キー５３用の穴部から操作キー５３の上部を突出させた構成を有する。操作キー５３は、その下面に、弾性シート５４を配置している。弾性シート５４は、その下面における各操作キー５３の直下相当位置に、下方に突出する押圧部５５を１個ずつ備える。一方、基板５６は、各押圧部５５の直下位置に、金属の薄板をドーム状に成形して成るドーム状接点５７を１個ずつ備える。ドーム状接点５７の開口側端面は、基板５６からその表面を露出させた状態で基板５６内に埋設される電極と電気的に接続されている。ドーム状接点５７の開口側と反対側の天面は、押圧部５５と固定されておらず、操作キー５３の押圧に伴い、押圧部５５がドーム状接点５７を座屈変形させることによって、ドーム状接点５７の内方に配置される電極とドーム状接点５７とを導通させることができる。
【０００５】
また、図８（８Ｃ）に断面構造を示す電子機器４０ａ用の押釦用スイッチ部材５０ａは、筐体５１に形成された操作キー用の穴部から操作キー５３の上部を突出させた構成を持つ。操作キー５３は、その下面に、下方に突出する細い押圧部５３ａを備える。押圧部５３ａは、筐体５１に形成された貫通孔５８から下方に突出する。押圧部５３ａは、貫通孔５８の周囲と弾性部材５９によって接続されており、操作キー５３の押圧とその解除時に上下動可能に構成されている。弾性部材５９は、断面Ｌ字形状の補強部材６０と一体成形された状態で、貫通孔５８の周囲を含む領域に形成されている。一方、基板５６は、各押圧部５３ａの直下位置にドーム状接点５７を１個ずつ備える。ドーム状接点５７の天面は、押圧部５３ａと固定されておらず、操作キー５３の押圧に伴い、押圧部５３ａがドーム状接点５７を座屈変形させることによって、ドーム状接点５７の内方に配置される電極とドーム状接点５７とを導通させることができる。
【０００６】
上記構造に類似する構造を有する押釦用スイッチ部材として、ドーム状接点の上方に位置する押圧部の先端に軟質樹脂材を備え、操作キー直下のカバー部材と押圧部との密着性を向上し、カバー部材と押圧部の厚み等を容易に任意の値に設定することができるようにした押釦用スイッチ部材も知られている（特許文献１を参照）。
【先行技術文献】
【特許文献】
【０００７】
【特許文献１】特開２０１４−２１６２２３号公報
【発明の概要】
【発明が解決しようとする課題】
【０００８】
しかし、従来から公知の上述の押釦用スイッチ部材には、さらなる特性が求められている。操作キーの直下に位置する押圧部は、ドーム状接点の天面に接するのが理想的である。しかし、各部材の成形精度あるいは各部材の組み立て精度の良し悪しに起因して、必ずしも押圧部が天面に接するとは限らないのが現状である。また、押圧部の形状によっては、ドーム状接点に対する芯出しが難しい場合もある。さらに、上述の精度が良い場合であっても、操作キーを押圧したときに、押圧部がドーム状接点の天面から横方向にずれる可能性もある。
【０００９】
このような状況は、押圧部とドーム状接点とが固定されていないことに起因することから、操作キーの直下にある押圧部とドーム状接点とを接着剤を用いて固定する方法も考えられる。しかし、接着剤の塗布量による操作性の違い、密着力あるいは接着剤の厚みのバラツキに起因する押釦用スイッチ部材の厚さ方向のバラツキが発生する可能性がある。
【００１０】
本発明は、上記課題に鑑みてなされたものであり、接着剤を使用せずに、操作キーとドーム状接点とを固定してそれらの位置ズレを低減可能な押釦用スイッチ部材およびその製造方法を提供することを目的とする。
【課題を解決するための手段】
【００１１】
上記目的を達成するための一実施の形態に係る押釦用スイッチ部材は、ドーム状接点と、そのドーム状接点の突出側に対向配置される操作キーと、ドーム状接点と操作キーとの間に配置されると共にドーム状接点側または操作キー側のいずれかに固定される押圧部とを備え、操作キーをドーム状接点の方向に押圧して、ドーム状接点を弾性的に座屈変形可能とする押釦用スイッチ部材であって、押圧部の少なくとも一部を含む面および押圧部の一部と接する操作キー側若しくはドーム状接点側の面のいずれか一方の面に、シロキサン結合を有する第一弾性体層を備える一方、第一弾性体層と接する他方の面に、シロキサン結合を有する第二弾性体層またはシランカップリング剤層を備え、第一弾性体層と第二弾性体層とを、あるいは第一弾性体層とシランカップリング剤層とを直接接合して成る。
【００１２】
別の実施の形態に係る押釦用スイッチ部材は、さらに、押圧部を操作キー側に固定して成り、操作キーのドーム状接点側の面において少なくとも押圧部の頂部を含む面に、第一弾性体層を備えても良い。
【００１３】
別の実施の形態に係る押釦用スイッチ部材は、また、押圧部を操作キー側に固定して成り、操作キーのドーム状接点側の面において少なくとも押圧部の頂部を含む面に、第二弾性体層またはシランカップリング剤層を備えても良い。
【００１４】
別の実施の形態に係る押釦用スイッチ部材は、また、押圧部をドーム状接点側に固定して成り、ドーム状接点の操作キー側の面において少なくとも押圧部の頂部を含む面に、第一弾性体層を備えても良い。
【００１５】
別の実施の形態に係る押釦用スイッチ部材は、また、押圧部をドーム状接点側に固定して成り、ドーム状接点の操作キー側の面において少なくとも押圧部の頂部を含む面に、第二弾性体層またはシランカップリング剤層を備えても良い。
【００１６】
別の実施の形態に係る押釦用スイッチ部材は、また、押圧部を挿入固定可能な凹部を押圧部と対向位置に備え、操作キーとドーム状接点とが押圧部の凹部への挿入により固定されていても良い。
【００１７】
別の実施の形態に係る押釦用スイッチ部材は、また、第一弾性体層および第二弾性体層の内の少なくとも１つの層をシリコーンゴムとしても良い。
【００１８】
また、一実施の形態に係る押釦用スイッチ部材の製造方法は、ドーム状接点と、そのドーム状接点の突出側に対向配置される操作キーと、ドーム状接点と操作キーとの間に配置されると共にドーム状接点側または操作キー側のいずれかに固定される押圧部とを備え、操作キーをドーム状接点の方向に押圧して、ドーム状接点を弾性的に座屈変形可能とする押釦用スイッチ部材を製造する方法であって、押圧部の少なくとも一部を含む面および押圧部の一部と接する操作キー側若しくはドーム状接点側の面のいずれか一方の面に、シロキサン結合を有する第一弾性体層を備える一方、第一弾性体層と接する他方の面に、シロキサン結合を有する第二弾性体層またはシランカップリング剤層を備え、第一弾性体層と、第二弾性体層若しくはシランカップリング剤層との両層の対向面に対して紫外線を照射して、それら対向面に、紫外線の照射前に比べて接着性の高い接着活性層を形成する接着活性層形成工程と、接着活性層同士を直接接合する接合工程とを含む。
【発明の効果】
【００１９】
本発明によれば、接着剤を使用せずに、操作キーとドーム状接点とを固定してそれらの位置ズレを低減可能な押釦用スイッチ部材を提供できる。
【図面の簡単な説明】
【００２０】
【図１】図１は、第１の実施の形態に係る押釦用スイッチ部材の図８中のＸ−Ｘ線と同様の線で切断したときの断面図（１Ａ）および当該断面図中の領域Ａの拡大断面図（１Ｂ）をそれぞれ示す。
【図２】図２は、第２の実施の形態に係る押釦用スイッチ部材の図８中のＸ−Ｘ線と同様の線で切断したときの断面図（２Ａ）および当該断面図中の領域Ｂの拡大断面図（２Ｂ）をそれぞれ示す。
【図３】図３は、第１の実施の形態に係る押釦用スイッチ部材の一部を変形した第３の実施の形態において図１（１Ａ）中の領域Ａと同様の領域を拡大した拡大断面図（３Ａ）および第１の実施の形態に係る押釦用スイッチ部材の一部を変形した第４の実施の形態において同様の領域を拡大した拡大断面図（３Ｂ）をそれぞれ示す。
【図４】図４は、第２の実施の形態に係る押釦用スイッチ部材の一部を変形した第５の実施の形態において図２（２Ａ）中の領域Ｂと同様の領域を拡大した拡大断面図（４Ａ）および第２の実施の形態に係る押釦用スイッチ部材の一部を変形した第６の実施の形態において同様の領域を拡大した拡大断面図（４Ｂ）をそれぞれ示す。
【図５】図５は、第３の実施の形態に係る押釦用スイッチ部材の一部を変形した第７の実施の形態の拡大断面図（５Ａ）および第８の実施の形態の拡大断面図（５Ｂ）をそれぞれ示す。
【図６】図６は、第１の実施の形態に係る押釦用スイッチ部材の一部を変形した第９の実施の形態の拡大断面図（６Ａ）および第２の実施の形態に係る押釦用スイッチ部材の一部を変形した第１０の実施の形態の拡大断面図（６Ｂ）をそれぞれ示す。
【図７】図７は、本発明の押釦用スイッチ部材の製造方法の好適な実施の形態における主要な工程の流れを示す。
【図８】図８は、従来から公知の押釦用スイッチ部材を備えた電子機器の平面図（８Ａ）、そのＸ−Ｘ線断面図（８Ｂ）および該８Ｂに示す構造の一部を変形した同様のＸ−Ｘ線断面図（８Ｃ）をそれぞれ示す。
【発明を実施するための形態】
【００２１】
次に、本発明に係る押釦用スイッチ部材およびその製造方法の各実施の形態について、図面を参照して説明する。なお、以下に説明する各実施の形態は、特許請求の範囲に係る発明を限定するものではなく、また、各実施の形態の中で説明されている諸要素及びその組み合わせの全てが本発明の解決手段に必須であるとは限らない。
【００２２】
１．押釦用スイッチ部材の構成
（第１の実施の形態）
図１は、第１の実施の形態に係る押釦用スイッチ部材の図８中のＸ−Ｘ線と同様の線で切断したときの断面図（１Ａ）および当該断面図中の領域Ａの拡大断面図（１Ｂ）をそれぞれ示す。
【００２３】
第１の実施の形態に係る押釦用スイッチ部材１は、電子機器の筐体１１に形成された貫通孔から天面部分を露出して配置される３個の操作キー１３と、３個の操作キー１３の裏側に共通で備える弾性シート１４と、当該弾性シート１４より内方に配置される基板１６と、基板１６の一方の面であって弾性シート１４と対向する側に配置されるドーム状接点１７とを備える。
【００２４】
操作キー１３は、筐体１１の貫通孔から抜け出ない大きさのフランジ部を備える略ハット形状のキーである。ただし、フランジ部は必須の構成ではない。この点は、他の実施形態でも同様である。操作キー１３を構成する材料は、熱可塑性樹脂、熱硬化性樹脂、光硬化性樹脂、電子線硬化性樹脂などを含む如何なる種類の樹脂であっても良い。また、樹脂以外の構成材料として、ガラス、金属、セラミックス、グラファイト等を用いて、操作キー１３を構成しても良い。
【００２５】
弾性シート１４は、筐体１１に固定され、操作キー１３をそれより内方（すなわち、ドーム状接点１７の方向）に押圧したときに、内方に突出するように撓むことのできるシートである。この実施の形態では、弾性シート１４は、シロキサン結合を有する弾性体、例えば、シリコーンゴムにて好適に構成されるシートである。弾性シート１４は、ドーム状接点１７の天面若しくはその周囲に向かって突出する押圧部（押し子若しくはプッシャーともいう）１５を備える。押圧部１５は、この実施の形態では、操作キー１３と同数若しくはそれ以上の数にて、弾性シート１４に一体的に形成されている。すなわち、押圧部１５は、この実施の形態では、シロキサン結合を有する弾性体、例えば、シリコーンゴムにて好適に構成される。弾性シート１４の好適な厚さは、０．２ｍｍ〜２．０ｍｍであり、より好ましくは０．３ｍｍ〜０．７ｍｍである。押圧部１５の好適な厚さは、０．１ｍｍ〜２．０ｍｍであり、より好ましくは０．４ｍｍ〜１．０ｍｍである。
【００２６】
ドーム状接点１７は、導電性に優れる材料（好適には、金属）を薄いドーム形状に成形した接点である。ドーム状接点１７としては、ステンレススチール又は青銅、リン青銅等の銅合金若しくはそれらをめっき又は蒸着したものあるいはポリエステルとカーボン印刷した成形品を好ましく用いることができ、その中でもステンレススチール又はそれらをめっきしたものがより好ましく用いたメタルドームの形態を採用できる。この点は、他の実施形態でも同様である。ドーム状接点１７の開口部は、絶縁性に優れた基板１６上に表面を露出するように埋設される電極２３に電気的に接続されている。また、この実施の形態では、基板１６は、ドーム状接点１７の開口領域の略中心（突出天面の直下位置）に、スイッチ用電極２２を備える。操作キー１３をドーム状接点１７側に押し込むと、押圧部１５によってドーム状接点１７の天面部分が座屈変形し、その天面の裏面がスイッチ用電極２２に接触する。これによって、ドーム状接点１７の開口部と電気的接続されている電極２３とスイッチ用電極２２とが導通し、スイッチがオンになる。なお、スイッチ用電極２２および電極２３は、必須の構成部ではなく、これを備えていなくても良い。この場合、ドーム状接点１７は、操作キー１３からの押圧とその解除によって、弾性変形と元の形状への回復が可能なドーム状の部材であって、スイッチ機能を奏しない。
【００２７】
ドーム状接点１７を含めた基板１６の表方向の面は、被覆層２０にて覆われている。被覆層２０は、その構成材料を特に限定されない層である。被覆層２０の構成材料には、例えば、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー；  ウレタン系、エステル系、スチレン系、オレフィン系、ブタジエン系あるいはフッ素系等の熱可塑性エラストマー、あるいはそれらの複合物等を用いることができる。また、同構成材料として、ニトリルゴム（ＮＢＲ）を用いても良い。さらに、被覆層２０は、上記ゴム以外の材料から構成される層、例えば、樹脂層でも良い。この実施の形態では、被覆層２０は、好ましくは、シリコーンゴムから構成されている。被覆層２０の好適な厚さは、０．０１ｍｍ〜０．２ｍｍであり、より好ましくは０．０２ｍｍ〜０．１ｍｍである。被覆層２０は、ドーム状接点１７ごとに形成されていても良い。また、被覆層２０を形成せずに、ドーム状接点１７の上に、直接、シランカップリング剤層２１を形成しても良い。
【００２８】
被覆層２０は、その表側の面（押圧部１５側の面）に、シランカップリング剤から成るシランカップリング剤層２１を備える。シランカップリング剤は、如何なる種類のものでも良く、例えば、信越化学工業株式会社製のＫＢＥ−９０３、１〜２種類のシランカップリング剤を溶媒で希釈してプライマー化したもので構成しても良く、アミノシラン系プライマー（例えば、信越化学工業株式会社製のＫＰＢ−４０）で構成しても良い。シランカップリング剤層２１は、印刷、塗装、塗布、転写、一体成形等のいずれの手法にて被覆層２０の表面に形成されても良い。シランカップリング剤層２１の好適な厚さは、１μｍ〜１５μｍであり、より好ましくは２μｍ〜８μｍである。シランカップリング剤層２１と押圧部１５とは、直接接合されており、両者の境界部分に何らの接着剤をも介在させない形態で接合されている。このような接合を、本願では、「直接接合」と称する。かかる接合のメカニズムについて、以下、簡単に説明する。
【００２９】
紫外線を照射可能な紫外線照射媒体の一例であるエキシマランプを用いて、押圧部１５とシランカップリング剤層２１のそれぞれの接合面に、１７２ｎｍの波長を含む紫外線を照射すると、その紫外線は、周囲の酸素（Ｏ２）に直接作用して、活性酸素（Ｏ（１Ｄ））を生成する。また、この紫外線は、酸素（Ｏ２）をオゾン（Ｏ３）に変化させ、オゾン（Ｏ３）を酸素（Ｏ２）と活性酸素（Ｏ（１Ｄ））とに変化させる。なお、接合前の初期状態においては、押圧部１５およびシランカップリング剤層２１のそれぞれの接合面には、ＣＨ３基が存在する。ここで、それぞれの接合面に紫外線を照射させると、紫外線と、周囲の酸素に紫外線が照射されることにより発生する活性酸素とによって、それぞれの接合面の表層が酸化される。これによって、それぞれの接合面のＣＨ３基が酸化されて、ＯＨ基となる。その後、押圧部１５とシランカップリング剤層２１を貼り合わせ、両者が接する方向に加重をかけて、室温下で所定の時間保持すると、それぞれの接合面のＯＨ基同士が結合して水を発生し、押圧部１５側のシリコン（Ｓｉ）とシランカップリング剤層２１側のシリコン（Ｓｉ）が酸素（Ｏ）を介して結合される。このように、押圧部１５とシランカップリング剤層２１のそれぞれの接合面が何らの接着剤をも介在させずに分子的に結合する状態を、一体的に接合あるいは直接接合という。上記紫外線を照射した後のそれぞれの接合面は、互いに接合しやすい状況下にあるため、その表層部分を「接着活性層」という。なお、エキシマランプ以外に、真空プラズマ処理や大気圧プラズマ処理、フレーム処理やコロナ処理による易接着処理後のそれぞれの両接合面を重ね合わせることにより、一体的に接合しても良い。
【００３０】
このように、押釦用スイッチ部材１は、ドーム状接点１７と、そのドーム状接点１７の突出側に対向配置される操作キー１３と、ドーム状接点１７と操作キー１３との間に配置されると共に操作キー１３側に固定される押圧部１５とを備え、操作キー１３をドーム状接点１７の方向に押圧して、ドーム状接点１７を弾性的に座屈変形可能とする。押釦用スイッチ部材１は、押圧部１５の少なくとも一部（ここでは、少なくとも頂部）の面を含む弾性シート１４（第一弾性体層に相当）を備える一方、その弾性シート１４と接する他方の面にシランカップリング剤層２１を備え、弾性シート１４とシランカップリング剤層２１とを直接接合して成る。ここで、押圧部１５は、操作キー１３側に、弾性シート１４と一体で固定されて成る。このような構造を有する押釦用スイッチ部材１は、押圧部１５とドーム状接点１７上のシランカップリング剤層２１とを直接接合しているため、操作キー１３の押圧時に、確実にドーム状接点１７の天面から真下に座屈変形させることができる。
【００３１】
（第２の実施の形態）
図２は、第２の実施の形態に係る押釦用スイッチ部材の図８中のＸ−Ｘ線と同様の線で切断したときの断面図（２Ａ）および当該断面図中の領域Ｂの拡大断面図（２Ｂ）をそれぞれ示す。
【００３２】
第２の実施の形態に係る押釦用スイッチ部材１ａは、電子機器の筐体１１に形成された貫通孔から天面部分を露出して配置される３個の操作キー１３と、３個の操作キー１３の裏側に配置される基板１６と、基板１６の一方の面であって操作キー１３と対向する側に配置されるドーム状接点１７とを備える。
【００３３】
操作キー１３は、筐体１１の貫通孔から抜け出ない大きさのフランジ部を備えると共に、ドーム状接点１７の天面方向に徐々に径を小さくしながら伸びる細長い押圧部１３ａを備える。操作キー１３は、第１の実施の形態と同様の選択的な材料候補から好適に形成可能である。筐体１１は、操作キー１３のフランジ部より上方の部位を表側に露出可能な貫通孔を備える面と、その面より内方にあって押圧部１３ａのみを貫通させてフランジ部を貫通させない貫通孔１８を備える面との二段に形成されている。操作キー１３は、これら２つの面の間の領域にて上下動可能に配置されている。押圧部１３ａは、ドーム状接点１７側の少なくとも先端面に、シロキサン結合を有する弾性体、例えば、シリコーンゴムにて好適に構成される弾性層２５を備える。弾性層２５は、押圧部１３ａの先端面のみならず、その先端から連続する側面にも延出して形成されていても良い。また、弾性層２５の厚さは、特に制約されないが、ドーム状接点１７の座屈変形時に、良好なクリック感を奏するためには、できるだけ薄い方が好ましい。弾性層２５の好適な厚さは、０．０１ｍｍ〜２．０ｍｍであり、より好ましくは０．０２ｍｍ〜０．５ｍｍである。
【００３４】
ドーム状接点１７、被覆層２０、シランカップリング剤層２１、スイッチ用電極２２および電極２３は、第１の実施の形態で説明したものと同様である。ただし、この実施の形態における被覆層２０およびシランカップリング剤層２１は、ドーム状接点１７の突出側の面を覆うだけであって、ドーム状接点１７の周囲の面を覆っていない点で、第１の実施の形態と異なる。シランカップリング剤層２１は、印刷、塗装、塗布、転写、一体成形等のいずれの手法にて被覆層２０の表面に形成されても良い。この実施の形態においても、被覆層２０は、好ましくは、シリコーンゴムから構成されている。
【００３５】
筐体１１の押圧部１３ａを貫通させる面は、その表側の面および貫通孔１８の内周囲に、ゴム状弾性体１９を備える。当該ゴム状弾性体１９は、その内部に、断面略Ｌ字状の補強部材２６を備える。補強部材２６とゴム状弾性体１９とは、好ましくは一体成形あるいは接着されている。ゴム状弾性体１９の材料は、特に制約なく、被覆層２０と同様の選択肢から選択可能である。操作キー１３は、ゴム状弾性体１９の弾性を利用して、ドーム状接点１７を座屈変形可能に上下動する。シランカップリング剤層２１と弾性層２５とは、両者の境界部分に何らの接着剤をも介在させずに、直接接合されている。シランカップリング剤層２１と弾性層２５とのそれぞれの接合面に対する紫外線の照射は、第１の実施の形態で説明した方法にて行うことができる。そのメカニズムも同様である。
【００３６】
このように、押釦用スイッチ部材１ａは、押圧部１３ａの少なくとも一部を含む面に弾性層２５（第一弾性体層に相当）を備える一方、弾性層２５と接するドーム状接点１７側の面にシランカップリング剤層２１を備え、弾性層２５とシランカップリング剤層２１とを直接接合して成る。ここで、押圧部１３ａは、操作キー１３側に固定されて成る。弾性層２５とドーム状接点１７上のシランカップリング剤層２１とを直接接合しているため、操作キー１３の押圧時に、確実にドーム状接点１７の天面から真下に座屈変形させることができる。
【００３７】
（第３の実施の形態および第４の実施の形態）
図３は、第１の実施の形態に係る押釦用スイッチ部材の一部を変形した第３の実施の形態において図１（１Ａ）中の領域Ａと同様の領域を拡大した拡大断面図（３Ａ）および第１の実施の形態に係る押釦用スイッチ部材の一部を変形した第４の実施の形態において同様の領域を拡大した拡大断面図（３Ｂ）をそれぞれ示す。
【００３８】
第３の実施の形態および第４の実施の形態において、第１の実施の形態と共通する構成部分については、第１の実施の形態と同じ符号を付け、その重複した説明を省略する。
【００３９】
第３の実施の形態に係る押釦用スイッチ部材１は、３個の操作キー１３の内方側の面（下面）を覆うシランカップリング剤層３１を備える。基板１６のシランカップリング剤層３１に対向する面は、ドーム状接点１７を含み、被覆層２０で覆われている。被覆層２０において、ドーム状接点１７の天面には、シランカップリング剤層３１に向かって突出する押圧部１５が形成されている。すなわち、被覆層２０と同じ材料で形成されている押圧部１５は、操作キー１３側ではなく、ドーム状接点１７側に形成されている。シランカップリング剤層３１の好適な厚さは、１μｍ〜１５μｍであり、より好ましくは２μｍ〜８μｍである。被覆層２０は、シロキサン結合を有する弾性体、例えば、シリコーンゴムにて好適に構成されるシートである。
【００４０】
シランカップリング剤層３１と押圧部１５とは、両者の境界部分に何らの接着剤をも介在させずに、直接接合されている。シランカップリング剤層３１と押圧部１５とのそれぞれの接合面に対する紫外線の照射は、第１の実施の形態で説明した方法にて行うことができる。そのメカニズムも同様である。
【００４１】
このように、押釦用スイッチ部材１は、ドーム状接点１７側の押圧部１５を含む面に被覆層２０（第一弾性体層に相当）を備える一方、押圧部１５と接する操作キー１３側にあって被覆層２０の一部（押圧部１５）と接する面にシランカップリング剤層３１を備え、押圧部１５とシランカップリング剤層３１とを直接接合して成る。ここで、押圧部１５は、ドーム状接点１７側に固定して成る。押圧部１５とシランカップリング剤層３１とを直接接合しているため、操作キー１３の押圧時に、確実にドーム状接点１７の天面から真下に座屈変形させることができる。
【００４２】
第４の実施の形態に係る押釦用スイッチ部材１は、３個の操作キー１３の内方側の面（下面）を覆う弾性シート１４を備える。この実施の形態では、第１の実施の形態と同様、弾性シート１４は、シロキサン結合を有する弾性体、例えば、シリコーンゴムにて好適に構成されるシートである。基板１６の弾性シート１４に対向する面は、ドーム状接点１７を含み、シランカップリング剤層２１で覆われている。シランカップリング剤層２１において、ドーム状接点１７の天面には、弾性シート１４に向かって突出する押圧部１５ａが形成されている。押圧部１５ａの内部には、ドーム状接点１７の天面に備えるシート基材１５ｂが含まれている。シート基材１５ｂとしては、ＳＵＳ、ＰＥＴ、ＴＰＵ（熱可塑性ポリウレタンエラストマー）等の材料から好適に構成される。すなわち、シランカップリング剤層２１は、シート基材１５ｂごとドーム状接点１７の上面を覆っている。なお、シート基材１５ｂをドーム状接点１７の天面に配置する代わりに、ドーム状接点１７に絞り加工を施して、操作キー１３側に突出する突出部を形成しても良い。このように、シランカップリング剤層２１と同じ材料で形成されている押圧部１５ａは、操作キー１３側ではなく、ドーム状接点１７側に形成されている。押圧部１５ａの好適な厚さは、０．１ｍｍ〜２．０ｍｍであり、より好ましくは０．４ｍｍ〜１．０ｍｍである。
【００４３】
シランカップリング剤層２１に形成された押圧部１５ａと弾性シート１４とは、両者の境界部分に何らの接着剤をも介在させずに、直接接合されている。押圧部１５ａと弾性シート１４とのそれぞれの接合面に対する紫外線の照射は、第１の実施の形態で説明した方法にて行うことができる。そのメカニズムも同様である。
【００４４】
このように、押釦用スイッチ部材１は、押圧部１５ａの一部（ここでは、頂部）と接する操作キー１３側の面に、弾性シート１４（第一弾性体層に相当）を備える一方、弾性シート１４と接する面にシランカップリング剤層２１を備え、弾性シート１４とシランカップリング剤層２１の押圧部１５ａの頂部とを直接接合して成る。ここで、押圧部１５ａはドーム状接点１７側に固定して成る。また、ドーム状接点１７の操作キー１３側の面において少なくとも押圧部１５ａの頂部を含む面にはシランカップリング剤層２１が備えられている。押圧部１５ａと弾性シート１４とを直接接合しているため、操作キー１３の押圧時に、確実にドーム状接点１７の天面から真下に座屈変形させることができる。
【００４５】
（第５の実施の形態および第６の実施の形態）
図４は、第２の実施の形態に係る押釦用スイッチ部材の一部を変形した第５の実施の形態において図２（２Ａ）中の領域Ｂと同様の領域を拡大した拡大断面図（４Ａ）および第２の実施の形態に係る押釦用スイッチ部材の一部を変形した第６の実施の形態において同様の領域を拡大した拡大断面図（４Ｂ）をそれぞれ示す。
【００４６】
第５の実施の形態および第６の実施の形態において、第２の実施の形態と共通する構成部分については、第２の実施の形態と同じ符号を付け、その重複した説明を省略する。
【００４７】
第５の実施の形態に係る押釦用スイッチ部材１ａは、ドーム状接点１７を覆う被覆層２０およびその上からさらに覆うシランカップリング剤層２１を、ドーム状接点１７のみならずその周囲の基板１６をも覆っている点で、第２の実施の形態と異なる。第５の実施の形態における上記以外の構成は、第２の実施の形態と同様である。弾性層２５は、シロキサン結合を有する弾性体、例えば、シリコーンゴムにて好適に構成されている。シランカップリング剤層２１と弾性層２５とは、両者の境界部分に何らの接着剤をも介在させずに、直接接合されている。シランカップリング剤層２１と弾性層２５とのそれぞれの接合面に対する紫外線の照射は、第１の実施の形態で説明した方法にて行うことができる。そのメカニズムも同様である。
【００４８】
このように、押釦用スイッチ部材１ａは、押圧部１３ａの少なくとも一部（ここでは、頂部）を含む面に弾性層２５（第一弾性体層に相当）を備える一方、押圧部１３ａの頂部と接するドーム状接点１７側の面にシランカップリング剤層２１を備え、弾性層２５とシランカップリング剤層２１とを直接接合して成る。ここで、押圧部１３ａは操作キー１３側に固定して成る。弾性層２５とシランカップリング剤層２１とを直接接合しているため、操作キー１３の押圧時に、確実にドーム状接点１７の天面から真下に座屈変形させることができる。
【００４９】
第６の実施の形態に係る押釦用スイッチ部材１ａは、ドーム状接点１７を含みその周囲の基板１６の表側の面を覆う被覆層２０を備える。被覆層２０は、シロキサン結合を有する弾性体、例えば、シリコーンゴムにて好適に構成されている。押圧部１３ａは、ドーム状接点１７側の少なくとも先端面に、シランカップリング剤層３５を備える。シランカップリング剤層３５は、押圧部１３ａの先端面のみならず、その先端から連続する側面にも延出して形成されていても良い。また、シランカップリング剤層３５の厚さは、特に制約されないが、ドーム状接点１７の座屈変形時に、良好なクリック感を奏するためには、できるだけ薄い方が好ましい。シランカップリング剤層３５の好適な厚さは、１μｍ〜１５μｍであり、より好ましくは２μｍ〜８μｍである。第６の実施の形態における上記以外の構成は、第２の実施の形態と同様である。シランカップリング剤層３５と被覆層２０とは、両者の境界部分に何らの接着剤をも介在させずに、直接接合されている。シランカップリング剤層３５と被覆層２０とのそれぞれの接合面に対する紫外線の照射は、第１の実施の形態で説明した方法にて行うことができる。そのメカニズムも同様である。
【００５０】
このように、押釦用スイッチ部材１ａは、押圧部１３ａの一部（ここでは、頂部）と接するドーム状接点１７側の面に被覆層２０（第一弾性体層に相当）を備える一方、被覆層２０と接する押圧部１３ａにシランカップリング剤層３５を備え、被覆層２０とシランカップリング剤層３５とを直接接合して成る。ここで、押圧部１３ａは操作キー１３側に固定して成る。被覆層２０とシランカップリング剤層３５とを直接接合しているため、操作キー１３の押圧時に、確実にドーム状接点１７の天面から真下に座屈変形させることができる。
【００５１】
（第７の実施の形態および第８の実施の形態）
図５は、第３の実施の形態に係る押釦用スイッチ部材の一部を変形した第７の実施の形態の拡大断面図（５Ａ）および第８の実施の形態の拡大断面図（５Ｂ）をそれぞれ示す。
【００５２】
第７の実施の形態に係る押釦用スイッチ部材１は、操作キー１３の直下位置に貼付した環状筒部３２ａを備える樹脂シート３２の表面にシランカップリング剤層３１を形成し、環状筒部３２ａの表面に形成されたシランカップリング剤層３１の嵌合凹部３１ａにて、ドーム状接点１７を覆う被覆層２０の一部としての押圧部１５を嵌合している点で、第３の実施の形態と異なり、その他の構成を第３の実施の形態と共通している。押圧部１５は、シロキサン結合を有する弾性体、例えば、シリコーンゴムにて好適に構成されている。シランカップリング剤層３１の少なくとも嵌合凹部３１ａの凹部内周領域と押圧部１５とは、両者の境界部分に何らの接着剤をも介在させずに、直接接合されている。すなわち、嵌合凹部３１ａと押圧部１５とは、直接接合に加え、嵌合をもって固定されている。シランカップリング剤層３１の嵌合凹部３１ａと押圧部１５とのそれぞれの接合面に対する紫外線の照射は、第１の実施の形態で説明した方法にて行うことができる。そのメカニズムも同様である。
【００５３】
このように、押釦用スイッチ部材１は、押圧部１５を含む面に被覆層２０（第一弾性体層に相当）を備える一方、被覆層２０の押圧部１５と接する操作キー１３側の面にシランカップリング剤層３１を備え、被覆層２０上の押圧部１５とシランカップリング剤層３１とを直接接合して成る。また、押圧部１５を挿入固定可能な嵌合凹部３１ａ（凹部に相当）を押圧部１５と対向位置に備え、操作キー１３とドーム状接点１７とが押圧部１５の嵌合凹部３１ａへの挿入により固定されている。押圧部１５とシランカップリング剤層３１とを直接接合しているため、操作キー１３の押圧時に、確実にドーム状接点１７の天面から真下に座屈変形させることができる。加えて、押圧部１５と嵌合凹部３１ａとの嵌合により、両者１５，３１ａの固定をより強固にすることができる。
【００５４】
第８の実施の形態に係る押釦用スイッチ部材１は、ドーム状接点１７を覆う被覆層２０およびその上からさらに覆うシランカップリング剤層２１を備える。被覆層２０は、ドーム状接点１７の天面から操作キー１３の方向に突出する押圧部１５を備える。押圧部１５の表面は、シランカップリング剤層２１にて覆われている。一方、３個の操作キー１３の裏側には、これらに共通に備える弾性シート１４が配置されている。弾性シート１４は、シロキサン結合を有する弾性体、例えば、シリコーンゴムにて好適に構成されている。弾性シート１４の少なくとも嵌合凹部１４ａの凹部内周領域と押圧部１５の表面を覆うシランカップリング剤層２１とは、両者の境界部分に何らの接着剤をも介在させずに、直接接合されている。すなわち、嵌合凹部１４ａと押圧部１５の表面を覆うシランカップリング剤層２１とは、直接接合に加え、嵌合をもって固定されている。
【００５５】
このように、押釦用スイッチ部材１は、押圧部１５の少なくとも一部（ここでは頂部）と接する操作キー１３側の面に弾性シート１４（第一弾性体層に相当）を備える一方、弾性シート１４に接する面にシランカップリング剤層２１を備え、弾性シート１４とシランカップリング剤層２１とを直接接合して成る。また、押圧部１５を挿入固定可能な嵌合凹部１４ａ（凹部に相当）を押圧部１５と対向位置に備え、操作キー１３とドーム状接点１７とが押圧部１５の嵌合凹部１４ａへの挿入により固定されている。押圧部１５とシランカップリング剤層２１とを直接接合しているため、操作キー１３の押圧時に、確実にドーム状接点１７の天面から真下に座屈変形させることができる。加えて、押圧部１５と嵌合凹部１４ａとの嵌合により、両者１５，１４ａの固定をより強固にすることができる。
【００５６】
（第９の実施の形態および第１０の実施の形態）
図６は、第１の実施の形態に係る押釦用スイッチ部材の一部を変形した第９の実施の形態の拡大断面図（６Ａ）および第２の実施の形態に係る押釦用スイッチ部材の一部を変形した第１０の実施の形態の拡大断面図（６Ｂ）をそれぞれ示す。
【００５７】
第９の実施の形態に係る押釦用スイッチ部材１は、ドーム状接点１７を覆う被覆層２０の上にシランカップリング剤層２１を設けずに、弾性シート１４に一体的に固定されている押圧部１５を被覆層２０に直接接合させている点で、第１の実施の形態と異なり、その他の構成を第１の実施の形態と共通している。押圧部１５を含めた弾性シート１４および被覆層２０は、シロキサン結合を有する弾性体、例えば、シリコーンゴムにて好適に構成されている。押圧部１５と被覆層２０とは、両者の境界部分に何らの接着剤をも介在させずに、直接接合されている。押圧部１５と被覆層２０とのそれぞれの接合面に対する紫外線の照射は、第１の実施の形態で説明した方法にて行うことができる。そのメカニズムも同様である。
【００５８】
このように、押釦用スイッチ部材１は、押圧部１５の少なくとも一部（ここでは、少なくとも頂部）の面を含む弾性シート１４（第一弾性体層に相当）を備える一方、その弾性シート１４と接する他方の面に被覆層２０（第二弾性体層に相当）を備え、押圧部１５と被覆層２０とを直接接合して成る。ここで、押圧部１５は、操作キー１３側に、弾性シート１４と一体で固定されて成る。押圧部１５とドーム状接点１７上の被覆層２０とを直接接合しているため、操作キー１３の押圧時に、確実にドーム状接点１７の天面から真下に座屈変形させることができる。
【００５９】
第１０の実施の形態に係る押釦用スイッチ部材１ａは、ドーム状接点１７を覆う被覆層２０の上にシランカップリング剤層２１を設けずに、押圧部１３ａの先端に設けられた弾性層２５を被覆層２０に直接接合させている点で、第２の実施の形態と異なり、その他の構成を第２の実施の形態と共通している。弾性層２５および被覆層２０は、シロキサン結合を有する弾性体、例えば、シリコーンゴムにて好適に構成されている。弾性層２５と被覆層２０とは、両者の境界部分に何らの接着剤をも介在させずに、直接接合されている。弾性層２５と被覆層２０とのそれぞれの接合面に対する紫外線の照射は、第１の実施の形態で説明した方法にて行うことができる。そのメカニズムも同様である。
【００６０】
このように、押釦用スイッチ部材１ａは、押圧部１３ａの一部（ここでは、頂部）と接するドーム状接点１７側の面に被覆層２０（第一弾性体層に相当）を備える一方、被覆層２０と接する押圧部１３ａに弾性層２５（第二弾性体層に相当）を備え、弾性層２５と被覆層２０とを直接接合して成る。ここで、押圧部１３ａは操作キー１３側に固定して成る。弾性層２５と被覆層２０とを直接接合しているため、操作キー１３の押圧時に、確実にドーム状接点１７の天面から真下に座屈変形させることができる。
【００６１】
２．押釦用スイッチ部材の製造方法
図７は、本発明の押釦用スイッチ部材の製造方法の好適な実施の形態における主要な工程の流れを示す。
【００６２】
この実施の形態に係る押釦用スイッチ部材の製造方法は、第一弾性体層と、第二弾性体層若しくはシランカップリング剤層との両層の対向面に対して紫外線を照射して、当該対向面に、紫外線の照射前に比べて接着性の高い接着活性層を形成する接着活性層形成工程と、接着活性層同士を直接接合する接合工程と、を含む。より詳細には、次のとおりである。
【００６３】
押釦用スイッチ部材の製造方法は、図７に示すように、操作キー１３側若しくはドーム状接点１７側に第一弾性体層を形成する第一弾性体層形成工程（Ｓ１００）と、当該第一弾性体層と接合する側の面に第二弾性体層若しくはシランカップリング剤層（シランカップリング剤層等という）を形成するシランカップリング剤層等形成工程（Ｓ２００）と、第一弾性体層とシランカップリング剤層等とのそれぞれの接合面に対して紫外線を照射して接着活性層を形成する接着活性層形成工程（Ｓ３００）と、形成された接着活性層同士を接合する接合工程（Ｓ４００）と、を含む。接着活性層形成工程は、紫外線を照射した面の接着性を高める一種の表面処理である。かかる表面処理後、できるだけ早く接合工程を実行するのが好ましい。接合工程は、常温（２０〜２５℃）でも容易に行うことができるが、常温から２５〜９０℃の範囲の任意の温度まで加熱して行っても良い。また、接合工程において、接合両面間に互いに接合する方向から加重するのが好ましい。さらに、接合工程後、しばらく放置するのが好ましい。なお、第一弾性体層とシランカップリング剤層等とは、互いに接合する方向に力が加わった状態（ただし、ドーム状接点１７を変形させない程度）にて接合されている方が好ましい。
【００６４】
（第１の実施の形態）
第１の実施の形態に係る押釦用スイッチ部材１（図１を参照）の製造方法は、操作キー１３側に弾性シート１４（押圧部１５を含み、第一弾性体層に相当）を形成する第一弾性体層形成工程（Ｓ１００）と、弾性シート１４の押圧部１５と接合する側の面にシランカップリング剤層２１を形成するシランカップリング剤層等形成工程（Ｓ２００）と、弾性シート１４の押圧部１５とシランカップリング剤層２１とのそれぞれの接合面に対して紫外線を照射して接着活性層を形成する接着活性層形成工程（Ｓ３００）と、形成された接着活性層同士を接合する接合工程（Ｓ４００）と、を含む。
【００６５】
（第２の実施の形態）
第２の実施の形態に係る押釦用スイッチ部材１ａ（図２を参照）は、操作キー１３側に弾性層２５（第一弾性体層に相当）を形成する第一弾性体層形成工程（Ｓ１００）と、弾性層２５と接合する側の面にシランカップリング剤層２１を形成するシランカップリング剤層等形成工程（Ｓ２００）と、弾性層２５とシランカップリング剤層２１とのそれぞれの接合面に対して紫外線を照射して接着活性層を形成する接着活性層形成工程（Ｓ３００）と、形成された接着活性層同士を接合する接合工程（Ｓ４００）と、を含む。
【００６６】
（第３の実施の形態）
第３の実施の形態に係る押釦用スイッチ部材１（図３（３Ａ）を参照）の製造方法は、ドーム状接点１７側に被覆層２０（押圧部１５を含み、第一弾性体層に相当）を形成する第一弾性体層形成工程（Ｓ１００）と、被覆層２０の押圧部１５と接合する側の面にシランカップリング剤層３１を形成するシランカップリング剤層等形成工程（Ｓ２００）と、被覆層２０の押圧部１５とシランカップリング剤層３１とのそれぞれの接合面に対して紫外線を照射して接着活性層を形成する接着活性層形成工程（Ｓ３００）と、形成された接着活性層同士を接合する接合工程（Ｓ４００）と、を含む。
【００６７】
（第４の実施の形態）
第４の実施の形態に係る押釦用スイッチ部材１（図３（３Ｂ）を参照）の製造方法は、操作キー１３側に弾性シート１４（第一弾性体層に相当）を形成する第一弾性体層形成工程（Ｓ１００）と、弾性シート１４と接合する側の面にシランカップリング剤層２１（押圧部１５ａを含む）を形成するシランカップリング剤層等形成工程（Ｓ２００）と、シランカップリング剤層２１の押圧部１５ａと弾性シート１４とのそれぞれの接合面に対して紫外線を照射して接着活性層を形成する接着活性層形成工程（Ｓ３００）と、形成された接着活性層同士を接合する接合工程（Ｓ４００）と、を含む。
【００６８】
（第５の実施の形態）
第５の実施の形態に係る押釦用スイッチ部材１ａ（図４（４Ａ）を参照）は、操作キー１３側に弾性層２５（第一弾性体層に相当）を形成する第一弾性体層形成工程（Ｓ１００）と、弾性層２５と接合する側の面にシランカップリング剤層２１を形成するシランカップリング剤層等形成工程（Ｓ２００）と、弾性層２５とシランカップリング剤層２１とのそれぞれの接合面に対して紫外線を照射して接着活性層を形成する接着活性層形成工程（Ｓ３００）と、形成された接着活性層同士を接合する接合工程（Ｓ４００）と、を含む。
【００６９】
（第６の実施の形態）
第６の実施の形態に係る押釦用スイッチ部材１ａ（図４（４Ｂ）を参照）は、ドーム状接点１７側に被覆層２０（第一弾性体層に相当）を形成する第一弾性体層形成工程（Ｓ１００）と、被覆層２０と接合する側の面にシランカップリング剤層３５を形成するシランカップリング剤層等形成工程（Ｓ２００）と、被覆層２０とシランカップリング剤層３５とのそれぞれの接合面に対して紫外線を照射して接着活性層を形成する接着活性層形成工程（Ｓ３００）と、形成された接着活性層同士を接合する接合工程（Ｓ４００）と、を含む。
【００７０】
（第７の実施の形態）
第７の実施の形態に係る押釦用スイッチ部材１（図５（５Ａ）を参照）の製造方法は、ドーム状接点１７側に被覆層２０（押圧部１５を含み、第一弾性体層に相当）を形成する第一弾性体層形成工程（Ｓ１００）と、被覆層２０の押圧部１５と接合する側の面にシランカップリング剤層３１（嵌合凹部３１ａを含む）を形成するシランカップリング剤層等形成工程（Ｓ２００）と、シランカップリング剤層３１の嵌合凹部３１ａと被覆層２０の押圧部１５とのそれぞれの接合面に対して紫外線を照射して接着活性層を形成する接着活性層形成工程（Ｓ３００）と、形成された接着活性層同士を接合する接合工程（Ｓ４００）と、を含む。この接合工程では、嵌合凹部３１ａと押圧部１５との嵌合も行われる。
【００７１】
（第８の実施の形態）
第８の実施の形態に係る押釦用スイッチ部材１（図５（５Ｂ）を参照）の製造方法は、操作キー１３側に弾性シート１４（嵌合凹部１４ａを含み、第一弾性体層に相当）を形成する第一弾性体層形成工程（Ｓ１００）と、弾性シート１４の嵌合凹部１４ａと接合する側の面にシランカップリング剤層２１（押圧部１５を覆う層）を形成するシランカップリング剤層等形成工程（Ｓ２００）と、弾性シート１４の嵌合凹部１４ａとシランカップリング剤層２１側の押圧部１５とのそれぞれの接合面に対して紫外線を照射して接着活性層を形成する接着活性層形成工程（Ｓ３００）と、形成された接着活性層同士を接合する接合工程（Ｓ４００）と、を含む。この接合工程では、嵌合凹部１４ａと押圧部１５との嵌合も行われる。
【００７２】
（第９の実施の形態）
第９の実施の形態に係る押釦用スイッチ部材１（図６（６Ａ）を参照）の製造方法は、操作キー１３側に弾性シート１４（押圧部１５を含み、第一弾性体層に相当）を形成する第一弾性体層形成工程（Ｓ１００）と、弾性シート１４の押圧部１５と接合する側の面に被覆層２０（第二弾性体層に相当）を形成するシランカップリング剤層等形成工程（Ｓ２００）と、弾性シート１４の押圧部１５と被覆層２０とのそれぞれの接合面に対して紫外線を照射して接着活性層を形成する接着活性層形成工程（Ｓ３００）と、形成された接着活性層同士を接合する接合工程（Ｓ４００）と、を含む。
【００７３】
（第１０の実施の形態）
第１０の実施の形態に係る押釦用スイッチ部材１ａ（図６（６Ｂ）を参照）の製造方法は、操作キー１３側に弾性層２５（第一弾性体層に相当）を形成する第一弾性体層形成工程（Ｓ１００）と、弾性層２５と接合する側の面に被覆層２０（第二弾性体層に相当）を形成するシランカップリング剤層等形成工程（Ｓ２００）と、弾性層２５と被覆層２０とのそれぞれの接合面に対して紫外線を照射して接着活性層を形成する接着活性層形成工程（Ｓ３００）と、形成された接着活性層同士を接合する接合工程（Ｓ４００）と、を含む。
【００７４】
３．その他の実施の形態
以上、本発明の押釦用スイッチ部材およびその製造方法の好適な各実施の形態について説明したが、本発明は、上記形態に限定されることなく、種々変形して実施可能である。
【００７５】
例えば、ドーム状接点１７の突出面側に形成される被覆層２０は、シロキサン結合を有する弾性体、好ましくはシリコーンゴムから成るが、その上にシランカップリング剤層２１を形成する場合には、シロキサン結合を有する弾性体以外の材料から成る層でも良い。操作キー１３の直下に被覆層２０に相当する層を形成して、その次にシランカップリング剤層を形成する場合にも同様に、当該層は、シロキサン結合を有する弾性体、好ましくはシリコーンゴムから成るが、シロキサン結合を有する弾性体以外の材料から成る層でも良い。なお、シロキサン結合を有する弾性体は、シリコーンゴム以外に、シリコーンゴムやシリコーン樹脂と他のゴムや樹脂との複合体でも良い。
【００７６】
第７の実施の形態（図５（５Ａ）を参照）において、シランカップリング剤層３１を弾性シート１４に代えても良い。また、ドーム状接点１７側の押圧部１５に代えて凹部を、操作キー１３側の嵌合凹部３１ａに代えて凸部をそれぞれ備えて、当該凹部と当該凸部を嵌合しても良い。さらに、ドーム状接点１７側の押圧部１５に代えて凹部を、操作キー１３側の嵌合凹部１４ａに代えて凸部をそれぞれ備えて、当該凹部と当該凸部を嵌合しても良い。
【００７７】
第１〜第１０の各実施の形態における押釦用スイッチ部材１，１ａの構成要素は、組み合わせ不可能な場合を除き、互いに任意に組み合わせることができる。一例を挙げると、第５の実施の形態および第６の実施の形態において、第７の実施の形態および第８の実施の形態における嵌合凹部３１ａ，１４ａに相当する凹部を、ドーム状接点１７側に形成しても良い。
【産業上の利用可能性】
【００７８】
本発明に係る押釦用スイッチ部材は、例えば、携帯通信機器、ＰＣ、カメラ、車載用電子機器、家庭用オーディオ機器、家庭用電化製品などの操作キーを備える各種機器に利用することができる。
【符号の説明】
【００７９】
１，１ａ    押釦用スイッチ部材
１７    ドーム状接点
１３    操作キー
１３ａ，１５，１５ａ    押圧部
１４    弾性シート（第一弾性体層）
１４ａ，３１ａ    嵌合凹部（凹部）
２０    被覆層（第一弾性体層または第二弾性体層）
２１，３１，３５    シランカップリング剤層
２５    弾性層（第一弾性体層）
【図１】
0006466818.tif 000002
【図２】
0006466818.tif 000003
【図３】
0006466818.tif 000004
【図４】
0006466818.tif 000005
【図５】
0006466818.tif 000006
【図６】
0006466818.tif 000007
【図７】
0006466818.tif 000008
【図８】
0006466818.tif 000009